ТЕЛО ИЗ МЕТАЛЛИЧЕСКОЙ ПЕНЫ С КОНТРОЛИРУЕМОЙ ЗЕРНИСТОСТЬЮ ПОВЕРХНОСТИ, СПОСОБ ЕГО ПРОИЗВОДСТВА И ЕГО ПРИМЕНЕНИЕ

1. Тело из металлической пены, содержащее
(a) подложку тела из металлической пены, изготавливаемую по меньшей мере из одного металла или металлического сплава А; и
(b) слой металла или металлического сплава В, присутствующего на по меньшей мере одном участке поверхности подложки (а) тела из металлической пены, причем А и В отличаются химической композицией и/или размером зерна металла или металлического сплава, и металл или металлический сплав А и В выбирают из группы, состоящей из Ni, Cr, Со, Сr, Ag и любого их сплава;
пригодный для получения способом, содержащим стадии
(i) создания пористой пены из органического полимера;
(ii) осаждения по меньшей мере одного металла или металлического сплава А на пористой пене из органического полимера;
(iii) выжигания пористой органической полимерной пены для получения подложки (а) тела из металлической пены; и
(iv) осаждения гальваническим способом слоя (b) металла или металлического сплава В на по меньшей мере одном участке поверхности тела (а) из металлической пены.
2. Тело из металлической пены по п. 1, в котором стадия (ii) содержит стадии
(ii1) осаждения первого металлического слоя, содержащего металл или металлический сплав А1, способом химического или физического осаждения из паровой фазы; и
(ii2) осаждения второго металлического слоя, содержащего металл или металлический сплав А2, гальваническим способом;
при этом металл или металлический сплав А1 и А2 выбирают из группы, состоящей из Ni, Cr, Со, Cu, Ag и любых их сплавов, и при этом А1 и А2 являются одинаковыми или различными.
3. Тело из металлической пены по п. 2, в котором средняя толщина первого металлического слоя составляет вплоть до 0,1 мкм, а средняя толщина второго металлического слоя составляет от 5 до 50 мкм.
4. Тело из металлической пены по любому из пп. 1-3, в котором пористую органическую полимерную пену выбирают из группы, состоящей из полиуретановой (PU) пены, полиэтиленовой пены и полипропиленовой пены.
5. Тело из металлической пены по любому из пп. 1-3, в котором толщина перегородок в подложке (а) тела из металлической пены находится в диапазоне от 5 до
100 мкм.
6. Тело из металлической пены по любому из пп. 1-3, в котором средняя толщина слоя (b) металла или металлического сплава В составляет от 5 до 200 мкм.
7. Тело из металлической пены по любому из пп. 1-3, в котором А2 и В являются Ag.
8. Тело из металлической пены по п. 7, в котором содержание Ag составляет по меньшей мере 99,999 ат. %, а содержания элементов Al, Bi, Cu, Fe, Pb и Zn не превышают 0,001 ат. %.
3
2
3
9. Тело из металлической пены по любому из пп. 1-3, имеющее размер пор от 100 до 5000 мкм, толщину перегородки в диапазоне от 5 до 100 мкм, кажущуюся плотность в диапазоне от 300 до 1200 кг/м, удельную геометрическую площадь поверхности в диапазоне от 100 до 20000 м/м и пористость в диапазоне от 0,50 до 0,95.
10. Тело из металлической пены по любому из пп. 1-3, в котором слой (b) металла или металлического сплава В присутствует на всей поверхности подложки (а) тела из металлической пены.
11. Способ получения тела из металлической пены, которое содержит
(a) подложку тела из металлической пены, изготавливаемую по меньшей мере из одного металла или металлического сплава А; и
(b) слой металла или металлического сплава В, присутствующего на по меньшей мере одном участке поверхности подложки (а) тела из металлической пены, причем А и В отличаются своей химической композицией и/или размером зерна металла или металлического сплава и металл или металлический сплав А и В выбирают из группы, состоящей из Ni, Cr, Со, Cu, Ag и любого их сплава;
содержащий стадии
(i) создания пористой пены из органического полимера;
(ii) осаждения по меньшей мере одного первого металлизирующего слоя металла или металлического сплава А на пористой пене из органического полимера;
(iii) выжигания пористой органической полимерной пены для получения подложки (а) тела из металлической пены; и
(iv) осаждения гальваническим способом слоя (b) металла или металлического сплава В на по меньшей мере одном участке поверхности подложки (а) тела из металлической пены.
12. Способ по п. 11, содержащий этапы
(i1) создания пористой полиуретановой пены;
(ii3) осаждения на полиуретановой пене слоя Ag толщиной от 5 до 50 мкм;
(iii1) выжигания полиуретановой пены при температуре в диапазоне от 300 до 850°C для получения подложки (а) тела из металлической пены; и
(iv1) осаждения гальваническим способом на подложке (а) тела из металлической пены, полученной на этапе (iii1), слоя Ag толщиной от 1 до 200 мкм.
13. Применение тела из металлической пены по любому из пп. 1-10 при физической адсорбции, или процессах поглощения, или при химических процессах.
14. Применение по п. 13, в котором тело из металлической пены по любому из пп. 1-10 применяют в качестве предшественника катализатора или в качестве катализатора процесса производства формальдегида окислением метанола.
15. Применение по п. 14, в котором тело из металлической пены содержит по меньшей мере 99,999 ат. % Ag и не более 0,001 ат. % Al, Bi, Cu, Fe, Pb и Zn.